(57)【要約】【課題】せん断安定性に優れ、かつ粘度指数向上効果にも優れている粘度指数向上剤、およびそれを含む潤滑油組成物を提供する。【解決手段】一般式（１）で表されるビニル単量体（ａ０）を必須構成単量体としてなるビニル重合体（Ａ）からなる粘度指数向上剤である。【化５】2009057427.tif 000009（式中、Ｒ1およびＲ2は炭素数１〜３２のアルキル基であり、同一であっても異なっていてもよい。ｎは１〜５の整数である。）【選択図】なし【特許請求の範囲】
【請求項１】
一般式（１）で表されるビニル単量体（ａ０）を必須構成単量体としてなるビニル重合体（Ａ）からなる粘度指数向上剤。
【化１】
2009057427.tif 000008
（式中、Ｒ1およびＲ2は炭素数１〜３２のアルキル基であり、同一であっても異なっていてもよい。ｎは１〜５の整数である。）
【請求項２】
一般式（１）におけるＲ1およびＲ2が、炭素数１２〜３２のアルキル基である請求項１記載の粘度指数向上剤。
【請求項３】
ビニル重合体（Ａ）が、５質量％以上のビニル単量体（ａ０）、および９５質量％以下の（ａ０）以外のビニル単量体から構成されたビニル重合体である請求項１または２記載の粘度指数向上剤。
【請求項４】
請求項１〜３のいずれか記載の粘度指数向上剤及び基油を含有する潤滑油組成物。
【発明の詳細な説明】
【技術分野】
【０００１】
本発明は、粘度指数向上剤および潤滑油組成物に関する。詳しくは特定のビニル単量体を必須構成単量体としてなるビニル重合体からなる粘度指数向上剤およびそれを含む潤滑油組成物に関する。
【背景技術】
【０００２】
自動車などの潤滑油や作動油等は一般に温度が高いほど粘度が低くなるが、実用上は低温から高温まで広い範囲にわたって粘度ができるだけ変化しないことが望ましい。そこで潤滑油に粘度指数向上剤とよばれる高分子を添加して粘度の温度依存性を改善する方法が広く行われている。そのような高分子としては、例えばポリメタクリル酸エステル共重合体（特許文献−１）およびオレフィン共重合体（特許文献−２）などが挙げられる。
【特許文献−１】特開平８−５３６８３号
【特許文献−２】特公昭４６−３４５０８号
【発明の開示】
【発明が解決しようとする課題】
【０００３】
近年、地球環境保護の観点から自動車の省燃費性とロングライフ性の向上がより一層要求されており、粘度指数向上効果の高性能化および実使用時のせん断による永久粘度低下の抑制が求められている。従来は粘度指数向上剤のせん断安定性を向上させる方法として、比較的低分子量の高分子を使用する方法が提案されている。しかし、この方法では、せん断安定性の向上はみられるものの、粘度指数向上能が悪化するといった問題があった。
【課題を解決するための手段】
【０００４】
本発明者らは上記課題を解決すべく鋭意検討した結果、特定の単量体を必須構成単量体とする重合体からなる粘度指数向上剤がせん断安定性に優れ、かつ粘度指数向上効果にも優れていることを見出し、本発明にいたった。すなわち本発明は、一般式（１）で表されるビニル単量体（ａ０）を必須構成単量体としてなるビニル重合体（Ａ）からなる粘度指数向上剤、およびこれを含有する潤滑油組成物である。
【０００５】
【化２】
2009057427.tif 000002
【０００６】
式中、Ｒ1およびＲ2は炭素数１〜３２のアルキル基であり、同一であっても異なっていてもよい。ｎは１〜５の整数である。
【発明の効果】
【０００７】
本発明の粘度指数向上剤は、せん断安定性に優れ、かつ粘度指数向上効果にも優れている。
【発明を実施するための最良の形態】
【０００８】
本発明におけるビニル単量体（ａ０）を表す一般式（１）において、ｎは１〜５の整数を示すが、反応の容易性から、好ましくは１である。また、Ｒ1およびＲ2は炭素数１〜３２のアルキル基であり、同一であっても異なっていてもよい。また直鎖であっても分岐であってもよい。Ｒ1およびＲ2としては、メチル基、エチル基、並びに直鎖もしくは分岐のプロピル基、ブチル基、デシル基、ドデシル基、トリデシル基、ヘキサデシル基、エイコシル基及びテトラコシル基などが挙げられる。Ｒ1及びＲ2は、油または溶剤への溶解性の観点から、好ましくは炭素数１２〜３２の直鎖または分岐のアルキル基であり、さらに好ましくは炭素数２０〜２４の分岐アルキル基である。
【０００９】
ビニル単量体（ａ０）の製造方法としては、一般式（２）で表されるアルコールをアルカリ金属水酸化物または水素化アルカリなどによってアルコラート化したあと、一般式（３）で表されるα−ハロアルキルアクリル酸アルキルを加えて、エーテル化反応を行う方法（Ｗｉｌｌｉａｍｓｏｎ反応）が挙げられる。アルカリ金属水酸化物としては水酸化カリウム、水酸化ナトリウム、水酸化セシウム等が挙げられる。アルカリ金属水酸化物の仕込みモル数は、反応率および反応後の精製の効率の観点から水酸基１モルに対して１．１〜２．０モルが好ましく使用される。エーテル化反応温度は通常４０〜１２０℃、好ましくは６０〜１２０℃である。粗生成物には反応によって生成した塩、水及び未反応物などが含まれるので、濾過、水洗、抽出、吸着などの操作によってそれらを除去し、精製することによって目的物が得られる。
Ｒ1−ＯＨ              （２）
式中、Ｒ1は前記と同じ。
【００１０】
【化３】
2009057427.tif 000003
【００１１】
式中、Ｒ2およびｎは前記と同じであり、Ｘはハロゲン原子を示す。
【００１２】
一般式（３）で表されるα−ハロアルキルアクリル酸アルキルの製造方法としては、例えば、ｎ＝１の場合は、α−ヒドロキシメチルアクリル酸アルキルエステルと三塩化燐又は三臭化燐などのハロゲン化剤を反応させて得られる（Ｔｅｔｒａｈｅｄｒｏｎ．，４７，４６，９６２１（１９９１）参照）。α−ヒドロキシメチルアクリル酸アルキルエステルは、アクリル酸アルキルエステルとホルムアルデヒドとを三級アミンの存在下に反応させることにより得ることができる（特開昭６１−１３４３５３号公報、米国特許第４６５４４３２号明細書、特開平５−７０４０８号公報などを参照）。α−ハロアルキルアクリル酸アルキルの市販品としては、例えば２−（ブロモメチル）アクリル酸エチルエステル（東京化成工業（株）製）等が挙げられる。
【００１３】
また、ビニル単量体（ａ０）のその他の製造方法としては、一般式（２）で表されるアルコールと一般式（４）で表されるα−ハロアルキルアクリル酸とを上記と同様の方法によりエーテル化した後、一般式（５）で表されるアルコールを加え、硫酸などの酸存在下で脱水エステル化反応を行う方法でもよい。脱水エステル化反応温度は、好ましくは８０〜１２０℃である。
【００１４】
【化４】
2009057427.tif 000004
【００１５】
式中、ｎは前記と同じであり、Ｘはハロゲン原子を示す。
一般式（４）で表されるα−ハロアルキルアクリル酸の市販品としては、例えば２−（ブロモメチル）アクリル酸（アルドリッチ社製）等が挙げられる。
Ｒ2−ＯＨ              （５）
式中、Ｒ2は前記と同じ。
【００１６】
本発明におけるビニル重合体（Ａ）は、ビニル単量体（ａ０）のほかに必要により他のビニル単量体を共重合して得られた共重合体であってもよい。共重合体は、ランダム共重合体であってもよく、グラフト共重合体やブロック共重合体であってもよい。例えば、他のビニル単量体としては以下のものが挙げられる。
【００１７】
ビニル単量体（ａ０）以外の、他の単量体としては以下の（ａ）、（ｂ）および（ｃ）が挙げられる。
（ａ）：（メタ）アクリル酸アルキルエステル
（ｂ）：（メタ）アクリル酸アルキルエステル以外の（メタ）アクリル酸エステル
（ｃ）：その他の単量体
【００１８】
（ａ）：（メタ）アクリル酸アルキルエステルとしては、アルキル基の炭素数の違いにより以下の（ａ１）〜（ａ３）に分類される。
【００１９】
（ａ１）：炭素数１〜４のアルキル基を有する（メタ）アクリル酸アルキルエステル；
炭素数３および４のアルキル基は直鎖または分岐のものが含まれる。具体的には、（メタ）アクリル酸メチルエステル、（メタ）アクリル酸エチルエステル、（メタ）アクリル酸プロピルエステル、（メタ）アクリル酸イソプロピルエステル、（メタ）アクリル酸ブチルエステルなどが挙げられる。（ａ１）のうち好ましくは（メタ）アクリル酸メチルエステルである。
【００２０】
（ａ２）：炭素数５〜１１のアルキル基を有する（メタ）アクリル酸アルキルエステル；
アルキル基は直鎖または分岐のものが含まれる。具体的には、（メタ）アクリル酸２−エチルヘキシルエステル、（メタ）アクリル酸デシルエステルなどが挙げられる。
【００２１】
（ａ３）：炭素数１２〜３２のアルキル基を有する（メタ）アクリル酸アルキルエステル；
アルキル基は直鎖または分岐のものが含まれる。具体的には、（メタ）アクリル酸ｎ−ドデシルエステル、（メタ）アクリル酸２−メチルウンデシルエステル、（メタ）アクリル酸ｎ−トリデシルエステル、（メタ）アクリル酸ｎ−テトラデシルエステル、（メタ）アクリル酸ｎ−ペンタデシルエステル、（メタ）アクリル酸ｎ−ヘキサデシルエステル、（メタ）アクリル酸２−メチルペンタデシルエステル、（メタ）アクリル酸ｎ−オクタデシルエステル、（メタ）アクリル酸ｎ−エイコシルエステル、（メタ）アクリル酸２−オクチルドデシルエステル、（メタ）アクリル酸２−デシルテトラデシルエステル、（メタ）アクリル酸２−テトラデシルオクタデシルエステルなどが挙げられる。（ａ３）のうち好ましくは、炭素数１２、１３、１４、１５、１６、１８、２０、２４および３２の直鎖または分岐アルキル基、並びにこれら２種以上の併用である。
【００２２】
（メタ）アクリル酸アルキルエステル以外の（メタ）アクリル酸エステル（ｂ）としては以下の（ｂ１）〜（ｂ５）が挙げられる。
【００２３】
（ｂ１）：（メタ）アクリル酸アルケニルエステル；
アルケニル基は、炭素数１〜３０の直鎖または分岐のアルケニル基が含まれる。具体的には、（メタ）アクリル酸ドデセニルエステル、（メタ）アクリル酸オレイルエステルなどが挙げられる。
【００２４】
（ｂ２）：（ポリ）アルキレングリコールまたはそのモノアルキルエーテルのモノ（メタ）アクリル酸エステル；
（ポリ）アルキレングリコールもしくはそのモノアルキルエーテルを構成するアルキレン基としては、炭素数が２〜２０のアルキレン基、例えばエチレン基、プロピレン基、ブチレン基などが挙げられる。好ましくは、炭素数２〜４のアルキレン基である。またモノアルキルエーテルを構成するアルキル基としては炭素数が１〜２０の直鎖または分岐アルキル基が挙げられ、好ましくは炭素数１〜１８のアルキル基である。（ポリ）アルキレングリコールにおけるアルキレングリコールの単位の数は好ましくは１〜５０、さらに好ましくは１〜２０である。具体的には、ポリエチレングリコール（エチレングリコールの単位数９）モノメタクリレート、ポリプロピレングリコール（プロピレングリコールの単位数３）モノメタクリレート、ポリエチレングリコール（エチレングリコールの単位数６）モノメチルエーテルモノメタクリレートなどが挙げられる。
【００２５】
（ｂ３）：（メタ）アクリル酸シクロアルキルエステル；
具体的には、（メタ）アクリル酸シクロヘキシルなどが挙げられる。
【００２６】
（ｂ４）：窒素含有（メタ）アクリル酸エステル；
例えば、ジアルキル（炭素数１〜４）アミノアルキル（炭素数２〜６）（メタ）アクリル酸エステル［具体的には、ジメチルアミノエチル（メタ）アクリレート、ジエチルアミノエチル（メタ）アクリレート］、モルホリノエチル（メタ）アクリル酸エステルなどが挙げられる。
【００２７】
（ｂ５）：ヒドロキシル基含有（メタ）アクリル酸エステル；
例えば、ヒドロキシアルキル（炭素数２〜６）（メタ）アクリル酸エステル［具体的には、２−ヒドロキシエチル（メタ）アクリレート、２または３−ヒドロキシプロピル（メタ）アクリレートなど］が挙げられる。
【００２８】
（ｂ）のうち好ましいのは、粘度指数向上効果の観点から（ｂ２）および（ｂ５）、特に（ｂ５）である。
【００２９】
他の単量体（ｃ）としては、以下の（ｃ１）〜（ｃ６）が挙げられる。
【００３０】
（ｃ１）：カルボキシル基含有単量体；
例えば、不飽和モノカルボン酸［具体的には、（メタ）アクリル酸、α−メチル（メタ）アクリル酸、クロトン酸、桂皮酸など］、不飽和ジカルボン酸［具体的には、マレイン酸、フマル酸］などが挙げられる。
【００３１】
（ｃ２）：（メタ）アクリル酸以外の不飽和カルボン酸のエステル；
例えば、クロトン酸の炭素数１〜３０のアルキルエステル、マレイン酸の炭素数１〜２４のアルキルジエステルなどが挙げられる。
【００３２】
（ｃ３）；脂肪族ビニル系炭化水素
例えば、炭素数２〜３０のアルケン［エチレン、プロピレン、１−ブテン、およびα−オレフィンなど］、炭素数４〜１８のアルカジエンなどが挙げられる。
【００３３】
（ｃ４）；アルキルアルケニルエーテル
炭素数１〜３０の直鎖または分岐アルキル基を有するアルキルビニルエーテル、アルキル（メタ）アリルエーテルなどが挙げられる。
【００３４】
（ｃ５）；脂肪酸ビニルエステル
脂肪酸としては、炭素数１〜３０の直鎖状、分岐状もしくは脂環基を有する脂肪酸が挙げられ、飽和または不飽和のいずれであってもよい。具体的には、酢酸ビニル、プロピオン酸ビニル、酪酸ビニル、ヘキサン酸ビニル、２−エチルヘキサン酸ビニルなどが挙げられる。
（ｃ６）；芳香族ビニル系炭化水素
例えば、スチレン、その他置換スチレン（置換基の炭素数１〜１８）［具体的には、α−メチルスチレン、ビニルトルエンなど）、ジビニル置換芳香族炭化水素［具体的には、ジビニルベンゼン］などが挙げられる。
【００３５】
（ｃ）のうち、好ましいのは粘度指数向上効果の観点から（ｃ１）、（ｃ２）、（ｃ６）およびそれらの２種以上の併用であり、さらに好ましいのは（ｃ１）である。
【００３６】
本発明のビニル重合体（Ａ）におけるビニル単量体（ａ０）の構成割合は、粘度指数向上効果の観点から、好ましくは５質量％以上、さらに好ましくは１０質量％以上、特に好ましくは２０質量％以上である。また、（ａ０）以外の単量体である（ａ）、（ｂ）及び（ｃ）の合計は、好ましくは９５質量％以下、さらに好ましくは９０質量％以下、特に好ましくは８０質量％以下である。
【００３７】
ビニル単量体（ａ０）以外の単量体のうち、粘度指数向上効果の観点から、好ましいのは（ａ）およびそれら２種以上の併用であり、必要により（ｂ）および／または（ｃ）を併用してもよい。（ａ）のうちの２種以上を併用する場合に、さらに好ましいのは、（ａ１）および（ａ３）の併用である。
【００３８】
（ａ０）以外のビニル単量体として、（ａ１）および（ａ３）を構成単量体とし、（ｂ）および（ｃ）を使用しない場合は、全単量体［（ａ０）＋（ａ１）＋（ａ３）］の質量に基づくそれぞれの好ましい質量割合（合計は１００質量％）は、粘度指数向上効果の観点から、（ａ０）が５〜９０質量％、（ａ１）が５〜５０質量％、（ａ３）が５〜９０質量％であり、さらに好ましくは（ａ０）が１０〜６０質量％、（ａ１）が２０〜５０質量％、（ａ３）が２０〜７０質量％である。
【００３９】
（ａ０）以外のビニル単量体として、（ａ１）、（ａ３）、並びに（ｂ）［特に（ｂ５）］及び／又は（ｃ）を構成単量体とする場合は、全単量体［（ａ０）＋（ａ１）＋（ａ３）＋（ｂ）＋（ｃ）］の質量に基づくそれぞれの好ましい質量割合（合計は１００質量％）は、粘度指数向上効果の観点から、（ａ０）が５〜９０質量％、（ａ１）が１〜３０質量％、（ａ３）が５〜９５質量％、（ｂ）［特に（ｂ５）］が０〜３０質量％、（ｃ）が０〜３０質量％であり、さらに好ましくは（ａ０）が１０〜６０質量％、（ａ１）が１〜２０質量％、（ａ３）が３０〜８０質量％、（ｂ）［特に（ｂ５）］が０〜１０質量％、（ｃ）が０〜１０質量％である。（ｂ）および／または（ｃ）が１０質量％以下であれば、低温での流動性が良好であるため好ましい。
【００４０】
重合体（Ａ）は構成単量体の存在下、溶剤を用い、開始剤の存在下で重合することができる。溶剤としては、例えば溶剤精製油、イソパラフィンを含有するおよびまたは水素化分解による高粘度指数油、炭化水素系合成油、エステル系合成油、ナフテン油等が挙げられる。有機溶剤としては、例えば炭化水素系溶剤（ペンタン、ヘキサン等）、芳香族系溶剤（トルエン、キシレン等）、アルコール系溶媒（オクタール、ブタノール等）、ケトン系溶媒（メチルイソブチルケトン、メチルエチルケトン等）、アミド系溶媒（Ｎ，Ｎ−ジメチルホルムアミド、Ｎ−メチルピロリドン等）、スルホキシド系溶媒（ジメチルスルホキシド等）、及びこれらの２種以上の混合物をあげることができる。溶剤は重合工程後に留去してもよく、そのまま残存させて後述の粘度指数向上剤濃厚液としてもよい。
【００４１】
開始剤としては、アゾ系開始剤、過酸化物系開始剤、レドックス系開始剤、有機ハロゲン化合物開始剤、トリアルキルボランからなる群より選ばれる開始剤を使用することができ、熱による重合開始の方法の他に、放射線、電子線、紫外線などを照射して重合を開始させる方法を採ることもできる。特に低温での重合では、レドックス開始剤およびトリアルキルボラン開始剤が好ましい。レドックス系触媒としては、アルカリ金属の亜硫酸塩もしくは重亜硫酸塩（例えば、亜硫酸アンモニウム、重亜硫酸アンモニウムなど）、塩化第一鉄、硫酸第一鉄、アスコルビン酸などの還元剤とアルカリ金属の過硫酸塩、過硫酸アンモニウム、過酸化水素、有機過酸化物など酸化剤との組合せよりなるもの等が挙げられる。トリアルキルボランとしては、トリｎ−ブチルボラン、トリエチルボランなどが挙げられ、少量の空気を吹き込むことにより開始剤として働く。アゾ系開始剤としては、２，２’−アゾビスイソブチロニトリル、２，２’−アゾビス（２−メチルブチロニトリル）、２，２’−アゾビス（２，４−ジメチルバレロニトリル）等が挙げられる。過酸化物系開始剤としては無機過酸化物［過酸化水素、過硫酸アンモニウム等］、有機過酸化物［ｔ−ブチルパーオキシピバレート、ｔ−ヘキシルパーオキシピバレート等］が挙げられる。
【００４２】
重合には連鎖移動剤を併用してもよく、このようなものとしては、例えばチオカルボン酸類（ｎ−ラウリルメルカプタン、メルカプトエタノール等）、チオール酸類（チオグリコール酸、チオリンゴ酸等）、２級アルコール類（イソプロパノ−ル等）、アミン類（ジブチルアミン等）、次亜燐酸塩類（次亜燐酸ナトリウム等）等を挙げることができ、連鎖移動剤の量は全ビニル系モノマーの量に対して、好ましくは０．００１〜１０％である。さらに好ましくは０．５〜５％である。
【００４３】
本発明おける重合方法は、従来から知られている方法でよく、例えば溶液重合法、乳化重合法、懸濁重合法、逆相懸濁重合法、薄膜重合法、噴霧重合法等が挙げられる。重合制御の方法では断熱重合法、温度制御重合法が挙げられる。反応温度としては、３０〜１４０℃、好ましくは５０〜１３０℃、特に好ましくは７０〜１２０℃である。また、熱による重合開始の方法の他に、放射線、電子線、紫外線などを照射して重合を開始させる方法を採ることもできる。好ましいものは温度制御した溶液重合法である。さらに、他の単量体と共重合する際の共重合の様式としては、ランダム付加重合または交互共重合のいずれでもよく、また、グラフト共重合またはブロック共重合のいずれでもよい。上記の製造法で得られる重合体（Ａ）の重量平均分子量（以下、Ｍｗと略記する。なお、Ｍｗは、ゲルパーミュエーションクロマトグラフィーによるポリスチレンに換算し求めた重量平均分子量である）は、用途等によって異なるが、通常５，０００〜５００，０００、好ましくは１０，０００〜５００，０００、さらに好ましくは１０，０００〜２５０，０００である。
Ｍｗが、１０，０００以上であれば、増粘性の点で好ましく、５００，０００以下であれば剪断安定性の点で好ましい。また、変速機油に使用する場合にはせん断力が強くかかるためＭｗは１０，０００〜３５，０００が好ましく、さらに好ましくは、１５，０００〜３０，０００である。
【００４４】
重合体（Ａ）は、溶解性パラメーターが、好ましくは９．０〜９．３、さらに好ましくは９．１０〜９．２５、特に好ましくは９．１８〜９．２３であり、溶解性パラメーターが上記範囲内であれば油もしくは有機溶剤への溶解性が良好であり、さらに粘度指数向上能が高い。なお、本発明における溶解性パラメーターは、Ｆｅｄｏｒｓ法［Ｐｏｙｍ．Ｅｎｇ．Ｓｃｉ．１４（２）１４７−１５４，（１９７４）］によって算出される値である。
【００４５】
重合体（Ａ）は、示差走査熱量計により測定した結晶化開始温度が好ましくは−１０℃以下であり、さらに好ましくは−１５℃以下、特に好ましくは−２０℃以下である。−１０℃以下であれば低温で増粘しにくく、低温特性に悪影響を及ぼすことが少ない。本発明の示差走査熱量計による結晶化開始温度は、ＰＥＲＫＩＮ−ＥＬＭＥＲ社製『ＤＳＣ７』を使用し、重合体５ｍｇを試料とし、１０℃／分の等温速度で１００℃から−４０℃まで冷却したときに観測される結晶化開始温度である。
【００４６】
重合体（Ａ）のＨＬＢ値は０．５〜６．０が好ましい。ＨＬＢがこの範囲内にあると抗乳化性が特に良好である。さらに好ましくは、ＨＬＢ値が１．０〜５．５である。特に好ましくは、ＨＬＢ値が１．５〜５．０である。本発明のＨＬＢ値は、有機性無機性の概念のＨＬＢ（「新・界面活性剤入門」三洋化成工業株式会社発行Ｐ１９７−１９８）によって算出される値である。
【００４７】
本発明の粘度指数向上剤は重合体（Ａ）のみからなるが、さらに溶剤で希釈して、粘度指数向上剤濃厚液として使用するとハンドリング性が良好になり好ましい。希釈する場合の、（Ａ）／（溶剤）の質量比は（３０〜８５）／（７０〜１５）、好ましくは（４０〜７５）／（６０〜２５）である。この範囲であれば、ハンドリング性がさらに良好である。
希釈溶剤としては、溶剤精製油、イソパラフィンを含有するおよび／または水素化分解による高粘度指数油、炭化水素系合成潤滑油、エステル系合成潤滑油、ナフテン油、単一組成の有機溶媒、ならびにこれらの混合物が挙げられる。なお、前述の重合工程で溶剤を使用した場合で、溶剤をそのまま残存させた場合の溶剤も希釈溶剤の一部に含まれる。
単一組成の有機溶剤としては、例えば炭化水素系溶剤（ペンタン、ヘキサン等）、芳香族系溶剤（トルエン、キシレン等）、アルコール系溶媒（オクタール、ブタノール等）、ケトン系溶媒（メチルイソブチルケトン、メチルエチルケトン等）、アミド系溶媒（Ｎ，Ｎ−ジメチルホルムアミド、Ｎ−メチルピロリドン等）、およびスルホキシド系溶媒（ジメチルスルホキシド等）をあげることができる。これらのうち好ましくは、溶剤精製油、イソパラフィンを含有するおよび／または水素化分解による高粘度指数油、炭化水素系合成油、エステル系合成油、ナフテン油である。特に好ましくは引火点（ＣＯＣ）が１２０℃以上の溶剤精製油、イソパラフィンを含有するおよびまたは水素化分解による高粘度指数油、炭化水素系合成油、エステル系合成油、ナフテン油である。この範囲では、粘度指数向上剤の火気に対する安全性が高い。また、これらは２種以上の混合してもよい。
【００４８】
本発明の粘度指数向上剤は、通常、エンジン油、変速機油[ギア油（工業用、自動車用）、自動変速機油（オートマチックトランスミッション油、トロイダルＣＶＴ油、ベルトＣＶＴ油）]、パワーステアリング油、ショックアブソーバー油に使用されるが、特にせん断が厳しい変速機油[ギア油（自動車用）、自動変速機油（オートマチックトランスミッション油、トロイダルＣＶＴ油、ベルトＣＶＴ油）]に用いた場合、ロングライフ性に効果的である。最も好ましくは、省燃費性に優れたスリップ制御機構を有する自動変速機の潤滑油に用いた場合であり、省燃費性、ロングライフ性ともに効果的である（シャダー性にも悪影響しない）。
【００４９】
本発明の粘度指数向上剤もしくは粘度指数向上剤濃厚液と基油からなる潤滑油組成物において、用いる基油は１００℃における動粘度が２〜５ｍｍ2／ｓのものが好ましい。また、基油の粘度指数は９５以上が好ましく、さらに好ましくは１００以上である。このような基油に本発明の粘度指数向上剤もしくは粘度指数向上剤濃厚液を配合した潤滑油組成物は、粘度指数が高く省燃費性が良好となる。さらに用いる基油の流動点（ＪＩＳ Ｋ２２６９）は−２０℃以下が好ましい。さらに好ましくは−２５℃以下である。基油の流動点がこの範囲であるとワックスの析出量が少なく低温粘度が良好である。又、基油としては、溶剤精製油、イソパラフィンを含有するおよび／または水素化分解による高粘度指数油、炭化水素系合成潤滑油、エステル系合成潤滑油、ナフテン油およびこれらの２種以上の混合物が挙げられる。
【００５０】
本発明の粘度指数向上剤もしくは粘度指数向上剤濃厚液は、基油に対して、重合体（Ａ）成分として好ましくは１〜３０質量％添加、混合して、本発明の潤滑油組成物として使用される。本発明の潤滑油組成物がエンジン油の場合には２〜１０質量％、変速機油（ギヤ油や自動変速機油）の場合は、２〜２５質量％、好ましくは３〜１０質量％、トラクション油の場合は０．５〜１０質量％添加された場合に特に好ましい結果を与える。
【００５１】
本発明の潤滑油組成物は、他の任意成分、例えば清浄剤（スルフォネート系、サリシレート系、フェネート系、ナフテネート系のＭｇ塩やＣａ塩等）、分散剤[（アルケニル（イソブテニル）コハク酸イミド系、ホウソ化アルケニルコハク酸イミド、マンニッヒ縮合物系等）、抗酸化剤（ジンクジチオフォスフェート、アミン系、ヒンダードフェノール系等）、油性向上剤［脂肪酸系（オレイン酸）、脂肪酸エステル系、アルキルアミン系（オレイルアミン）、アルコール系（オレイルアルコール）、アミド系（オレアミド）等］、摩擦摩耗調整剤（モリブデンジチオフォスフェート、モリブデンカーバメイト等）、極圧剤（硫黄リン系、クロル系等）、燐系添加剤（リン酸アルキルエステル、ジアルキルフォスファイトなど）がさらに添加されてもよい。これら他の任意成分の添加量は、潤滑油組成物に対して好ましくは０〜１５質量％である。
【００５２】
実施例：
以下、実施例により本発明を更に説明するが、本発明はこれらに限定されるものではない。以下特に定めない限り、部は質量部を示す。 尚、実施例においては以下の略号を使用した。
【００５３】
製造例１
α−（２−デシルテトラデシルオキシメチル）アクリル酸エチルの合成：
乾燥、窒素置換した反応容器Ａに水素化ナトリウム７．７部、１，４−ジオキサン８００部、２−デシルテトラデシルアルコール１１３部（０．３２モル部）を入れ、攪拌下、１１０℃にて２時間還流してナトリウムアルコラートのジオキサン溶液を７５０部得て、０℃まで冷却した。他の反応容器Ｂに、α−（ブロモメチル）アクリル酸エチルエステル（東京化成工業（株）製）６２部（０．３２モル部）および１，４−ジオキサン７００部を仕込み、溶解させた。反応容器Ｂの溶液を０℃に温調した反応容器Ａに撹拌下３０分かけて全量滴下し、さらに室温で２４時間攪拌した。反応混合物にジエチルエーテル１，０００部を加え、飽和塩化アンモニウム水溶液１，０００部で２回洗浄した。水相をジクロロメタン５００部で２回抽出し、得られた有機層を合わせて硫酸マグネシウムで乾燥した。ろ過後、溶媒を濃縮して粗生成物を得た。粗生成物をシリカゲルカラムクロマトグラフィー（ジエチルエーテル／ヘキサン＝１／２０）により精製し、液状化合物（ａ０1）を得た。収量８７部（収率５０％）
【００５４】
製造例２
α−（２−デシルテトラデシルオキシメチル）アクリル酸２−デシルテトラデシルの合成：
α−（ブロモメチル）アクリル酸エチルエステル６２部の代わりにα−（ブロモメチル）アクリル酸５３部（０．３２モル部）を使用したこと以外は実施例１と同様に反応させてα−（２−デシルテトラデシルオキシメチル）アクリル酸を８０部得た。（収率４５％）α−（２−デシルテトラデシルオキシメチル）アクリル酸６６部（０．１５モル部）、２−デシルテトラデシルアルコール５３部（０．１５モル部）および硫酸０．００５部をガラス製反応容器中に入れ、減圧下にて１３０℃で２時間攪拌してエステル化反応を行った。反応生成物を水酸化ナトリウム水溶液によって中和したあと、遠心分離により分液した。有機層をシリカゲルカラムクロマトグラフィー（ジエチルエーテル／ヘキサン＝１／２０）により精製し、液状化合物（ａ０２）を得た。収量１００部。
【００５５】
［ＧＰＣによる重量平均分子量の測定法］
装置 ： 東洋曹達製 ＨＬＣ−８０２Ａ
カラム ： ＴＳＫ ｇｅｌ ＧＭＨ６ ２本
測定温度 ： ４０℃
試料溶液 ： ０．５重量％のＴＨＦ溶液
溶液注入量 ： ２００μｌ
検出装置 ： 屈折率検出器
標準 ： ポリスチレン
【００５６】
（剪断安定性の試験方法）
ＪＡＳＯ Ｍ３４７−９５に準拠し、試験時間を１０時間とした。
【００５７】
（粘度指数の試験方法）
ＪＩＳ−Ｋ−２２８３に従って評価した。
【００５８】
実施例１〜４
撹拌装置、加熱装置、冷却装置、温度計、窒素吹き込み管を備えた反応容器に、トルエンを１５部、表１に示す単量体の混合物、重合開始剤として２，２’−アゾビス（２，４−ジメチルバレロニトリル）０．４部、連鎖移動剤としてドデシルメルカプタン０．８５部仕込み、窒素置換を行った後に密閉下にて９０℃で６時間重合反応を行った。得られたポリマーをメタノール１，０００部で再沈殿し、さらにメタノール８７０部で２回洗浄後、１００℃で４時間減圧乾燥し、重合体（Ａ１）〜（Ａ４）からなる粘度指数向上剤（Ｖ１）〜（Ｖ４）を得た。その後、これらの粘度指数向上剤５０部と、溶剤精製油（引火点１６０℃）５０部を撹拌装置、加熱装置、冷却装置、温度計、窒素吹き込み管を備えた反応容器で１２０℃、２時間、均一溶解希釈し、本発明の粘度指数向上剤濃厚液（Ｂ１）〜（Ｂ４）を得た。
【００５９】
比較例１
実施例１と同様にして、重合体（Ｈ１）からなる比較の粘度指数向上剤（Ｗ１）および粘度指数向上剤濃厚液（Ｘ１）を得た。
【００６０】
比較例２
実施例１と同様にして、重合体（Ｈ２）からなる比較の粘度指数向上剤（Ｗ２）を得たが、溶剤精製油（引火点１６０℃）に均一溶解せずに析出した。
【００６１】
【表１】
2009057427.tif 000005
【００６２】
表１中の略号は以下の通りである。
ＭＭＡ：メタクリル酸メチル
Ｍ１２：メタクリル酸ｎ-ドデシルエステル
Ｍ１４：メタクリル酸ｎ-テトラデシルエステル
Ｍ１６：メタクリル酸ｎ-ヘキサデシルエステル
【００６３】
共重合体（Ａ１）〜（Ａ４）、（Ｈ１）〜（Ｈ２）の物性値等を表２に示す。
【００６４】
【表２】
2009057427.tif 000006
【００６５】
実施例５〜８、比較例３
（Ｂ１）〜（Ｂ４）または（Ｘ１）を高粘度指数油（流動点：−２２．５℃、１００℃の動粘度：３．０mm2／s）に溶解し、潤滑油組成物を作製した。そしてその潤滑油組成物の１００℃の動粘度が６．１(mm2／s)になるよう粘度指数向上剤濃厚液の配合量を調整し試験油とし、剪断安定性と粘度指数を評価した。得られた評価結果を表３に示す。本発明による潤滑油組成物は粘度指数が大きく、しかも剪断安定性試験における粘度低下率（％）が低い。
【００６６】
【表３】
2009057427.tif 000007
【産業上の利用可能性】
【００６７】
本発明の潤滑油組成物は、従来のＰＭＡ系粘度指数向上剤を使用した潤滑油組成物と比べて、今後の自動車の省燃費性、ロングライフ性の要求に対応できるため、エンジン油、変速機油[ギア油（工業用、自動車用）、自動変速機油（オートマチックトランスミッション油、トロイダルＣＶＴ油、ベルトＣＶＴ油）]、パワーステアリング油、ショックアブソーバー油等に好適に用いることができる。